СПОСОБ ПОЛУЧЕНИЯ АЛКЕНА

1. Способ получения алкена из оксигената, включающий взаимодействие потока исходных реагентов, содержащего не менее одного реагента-оксигената и воду, с катализатором из гетерополикислоты на подложке при температуре, не менее 170°C, способ инициируют с помощью процедуры запуска, включающей следующие стадии:
(i) нагревание катализатора из гетерополикислоты на подложке до температуры не менее 220°C;
(ii) поддержание подвергнутого термической обработке катализатора из гетерополикислоты на подложке, полученного на стадии (i), при температуре не менее 220°C в течение времени, достаточного для удаления связанной воды из гетерополикислоты - компонента катализатора из гетерополикислоты на подложке; и
(iii) при поддержании катализатора из гетерополикислоты на подложке, полученного на стадии (ii), при температуре не менее 220°C взаимодействие катализатора из гетерополикислоты на подложке с потоком исходных реагентов, находящихся при температуре, не менее 220°C.
2. Способ по п.1, в котором на стадии (ii) подвергнутый термической обработке катализатор из гетерополикислоты на подложке, полученный на стадии (i), поддерживают при температуре не менее 220°C в течение не менее 1 ч.
3. Способ по п.1, в котором стадию (iii) проводят в две стадии:
(iiia) при поддержании катализатора из гетерополикислоты на подложке, полученного на стадии (ii), при температуре не менее 220°C взаимодействие катализатора из гетерополикислоты на подложке с водой, обладающей температурой не менее 220°C; и
(iiib) при поддержании катализатора из гетерополикислоты на подложке, полученного на стадии (iiia), при температуре не менее 220° введение реагента-оксигената в воду на стадии (iiia) с образованием потока исходных реагентов
4. Способ по любому из пп.1-3, в котором реагентом-оксигенатом (реагентами-оксигенатами) является спирт и/или производное спирта,
5. Способ по п.4, в котором реагентом-оксигенатом (реагентами-оксигенатами) является этанол и/или производное этанола.
6. Способ по п.5, в котором реагентом-оксигенатом является этанол.
7. Способ по любому из пп.1-3, в котором катализатором из гетерополикислоты на подложке является катализатор из кремнийвольфрамовой кислоты на подложке.
8. Способ по п.7, в котором катализатором из гетерополикислоты на подложке является катализатор из 12-вольфрамовокремниевой кислоты на подложке.
9. Способ по любому из пп.1-3, в котором содержание гетерополикислоты в катализаторе из гетерополикислоты на подложке находится от 10 до 50% в пересчете на полную массу катализатора из гетерополикислоты на подложке.
10. Способ по любому из пп.1-3, способ получения алкена из оксигената проводят при температуре от 180 до 270°C.
11. Способ по любому из пп.1-3, способ получения алкена из оксигената проводят при давлении от 0,1 до 4,5 МПа.
12. Способ по любому из пп.1-3, в котором до стадии (i) способа катализатор из гетерополикислоты на подложке предпочтительно обрабатывают путем нагревания катализатора из гетерополикислоты на подложке до температуры не менее 220°C и пропускания пара над нагретым катализатором из гетерополикислоты на подложке с последующим нагреванием обработанного паром катализатора из гетерополикислоты на подложке до температуры не менее 220°C в безводной атмосфере.
13. Способ по п.12, в котором катализатор из гетерополикислоты на подложке ранее использовали в способе получения алкена из оксигената.
14. Способ обработки катализатора из гетерополикислоты на подложке, включающий стадии:
(a) нагревание катализатора из гетерополикислоты на подложке до температуры не менее 220°C и пропускание пара над указанным катализатором из гетерополикислоты на подложке; и
(b) нагревание катализатора из гетерополикислоты на подложке, обработанного на стадии (a), до температуры не менее 220°C в безводной атмосфере.
15. Способ по п.14, в котором стадию (b) проводят сразу после стадии (a) при поддержании катализатора при температуре не менее 220°C в течение всей реакции.